(57)【要約】【課題】  離型剤を有するトナーのポテンシャルを最大限に引き出して、現像性、転写性、定着性に優れ、環境の影響を受けにくく、耐久性の良好なトナーを提供することにある。【解決手段】  少なくとも、結着樹脂、着色剤及び離型剤を有するトナー粒子及びシリカ粒子を少なくとも有するトナーにおいて、該トナーの示差走査熱量計（ＤＳＣ）測定による吸熱曲線は、温度３０〜２００℃の範囲における最大吸熱ピークのピーク温度が６０〜１００℃の範囲にあり、前記シリカ粒子はチタン元素を含有しており、該シリカ粒子は、Ｘ線回折において、０．７≦（Ｉａ1／Ｉｂ1）≦２．０及び０．７≦（Ｉａ2／Ｉｂ2）≦２．０を満たすことを特徴とする。（Ｉａ1は２θ＝２５．３における最大強度を示し、Ｉｂ1は２θ＝２５．３±２．０ｄｅｇにおける強度の平均値を示し、Ｉａ2は２θ＝２７．５における最大強度を示し、Ｉｂ2は２θ＝２７．５±２．０ｄｅｇにおける強度の平均値を示す。）【選択図】      なし【特許請求の範囲】
【請求項１】
少なくとも、結着樹脂、着色剤及び離型剤を有するトナー粒子及びシリカ粒子を少なくとも有するトナーにおいて、
該トナーの示差走査熱量計（ＤＳＣ）測定による吸熱曲線は、温度３０〜２００℃の範囲における最大吸熱ピークのピーク温度が６０〜１００℃の範囲にあり、
前記シリカ粒子はチタン元素を含有しており、
該シリカ粒子は、Ｘ線回折において、下記式、０．７≦（Ｉａ1／Ｉｂ1）≦２．０及び０．７≦（Ｉａ2／Ｉｂ2）≦２．０を満たすことを特徴とするトナー。
（Ｉａ1は２θ＝２５．３における最大強度を示し、Ｉｂ1は２θ＝２５．３±２．０ｄｅｇにおける強度の平均値を示し、Ｉａ2は２θ＝２７．５における最大強度を示し、Ｉｂ2は２θ＝２７．５±２．０ｄｅｇにおける強度の平均値を示す。）
【請求項２】
該シリカ粒子は、チタン元素を含むチタン化合物含有シリカ粒子であり、チタン化合物含有シリカ粒子１００質量部に対して、チタン化合物を０．１〜２０質量部含有することを特徴とする請求項１に記載のトナー。
【請求項３】
該シリカ粒子は、気相中で焼成されたことを特徴とする請求項１又は２に記載のトナー。
【請求項４】
該シリカ粒子は、少なくともシラザン化合物で疎水化処理されたことを特徴とする請求項１乃至３のいずれかに記載のトナー。
【請求項５】
該シリカ粒子の平均粒径が１０〜４００ｎｍであることを特徴とする請求項１乃至４のいずれかに記載のトナー。
【請求項６】
該シリカ粒子のＢＥＴが５〜３００ｍ2／ｇであることを特徴とする請求項１乃至５のいずれかに記載のトナー。
【請求項７】
該シリカ粒子は、主たるハロゲンを含まないシロキサン及び揮発性チタン化合物を含む混合物を焼成して作製されたことを特徴とする請求項１乃至６のいずれかに記載のトナー。
【請求項８】
該結着樹脂は、（ａ）ポリエステル樹脂、（ｂ）ポリエステルユニットとビニル系共重合体ユニットとを有しているハイブリッド樹脂、又は（ｃ）ポリエステル樹脂とハイブリッド樹脂の混合物であることを特徴とする請求項１乃至７のいずれかに記載のトナー。
【請求項９】
該結着樹脂は、ポリエステルユニットを含有するハイブリッド樹脂であることを特徴とする請求項１乃至８のいずれかに記載のトナー。
【請求項１０】
該トナーは、該シリカの他に無機微粒子を含むことを特徴とする請求項１乃至９のいずれかに記載のトナー。
【請求項１１】
該トナーは、重量平均粒径が３〜９μｍであることを特徴とする請求項１乃至１０のいずれかに記載のトナー。
【請求項１２】
前記トナーは、負荷電性制御剤を含有することを特徴とする請求項１乃至１１のいずれかに記載のトナー。
【請求項１３】
前記トナーは、ジ−ｔｅｒｔ−ブチルサリチル酸のアルミニウム錯体を含有することを特徴とする請求項１乃至１２のいずれかに記載のトナー。
【発明の詳細な説明】
【技術分野】
【０００１】
本発明は、電子写真、静電記録、静電印刷の如き画像形成方法における静電荷現像、または、トナージェット方式における画像形成に使用可能なトナーに関し、高温オフセットを防止するためのオイルを使用しないか、又は、オイルの使用量を少なくした定着手段を用いても高精細、高画質を発現するカラートナーに関する。
【背景技術】
【０００２】
近年、電子写真装置は、カラー化，高精細，高画質化を達成しつつ小型，軽量，低消費電力といったスペックが、よりシンプルな要素で構成されるように要求されている。
【０００３】
このように、電子写真の高精細，高画質化の要求が市場では高まっており、当該技術分野では高画質フルカラー化を達成しようと試みられている。フルカラー電子写真の場合は、３色又は４色のカラートナーを重ね合わせ画像を形成しているが、各々の色のカラートナーが同じように現像、転写されなければ色再現に劣ったり、色むらが生じてしまう。ところがこれらの着色は顔料や染料によって行なわれており、これらが現像、転写に与える影響は大きい。さらに、フルカラー画像においては定着時の定着性，混色性，耐オフセット性が重要であり、これらの性能にふさわしい結着樹脂が選択されるが、この結着樹脂の現像性、転写性に与える影響も大きい。この影響の一つとして、帯電量の温湿度の影響があげられ、広範な環境においても安定した帯電量を有するカラートナーの開発が急務とされている。
【０００４】
このような諸問題を解決する手段の一つにトナーに種々の外添剤を添加する方法がある。特に、解像性，濃度均一性，カブリなどの種々の画像特性を改良するのを目的として、トナーの帯電性、転写性の向上の為に種々の微粒子を外添することが広く行なわれている。
【０００５】
このような無機微粒子として汎用されているものに、（ｉ）シリコーンオイル，シリコーンワニス，シラン化合物で表面処理された無機微粒子、或いは、（ｉｉ）チタニアを表面処理したものやアミノシランで表面処理したものが好ましく用いられている（特許文献１〜１６）。
【０００６】
さらに、（ｉｉｉ）２種類の無機微粒子を添加するものが好ましく用いられている（特許文献１７〜３０）。
【０００７】
しかしながら、これらの提案では、確かに電子写真特性は向上しているものの、疎水化の均一性が不十分で高湿下や長期間の放置によって十分な摩擦帯電量を得られず画像濃度の低下やカブリを生じるようになることがあった。あるいは、低湿下で摩擦帯電量が過剰となり画像濃度ムラやカブリを生じることがあった。トナーの現像剤担持体（感光ドラム）からの十分な離型性が得られず転写性が不十分になり、転写効率の低下や転写中抜けが生じるようになることがあり、これらを両立させて解決するものがなかった。更にフルカラートナーに適用した場合特に厳しく満足のいくものではなかった。
【０００８】
また、特許文献２では、粒子表面にアミノ基と疎水基を有し、その−ＯＨ基が封鎖された、少なくとも５０ｍ2／ｇの比表面積を有する、表面がプラスまたはゼロに帯電した低嵩密度金属酸化物粉末に関して提案されている。しかしながら、金属酸化物微粉表面の帯電性を処理剤によって制御しようとしているため、シリカ粒子表面のミクロな帯電量分布がブロードであったり、トナー帯電量分布がブロードとなるため好ましくない。
【０００９】
更に、特許文献３１及び３２では、ケイ素ハロゲン化合物と特定金属のハロゲン化合物の高温蒸気相酸化物を含むトナーに関して提案されている。しかしながら、このシリカは、高温下で蒸気相酸化していいるため、チタンが結晶性を示すこと、ハロゲン成分を多量に含んでいるため、悪影響を及ぼすものと推察される。また、シリカの帯電調整だけを目的としたものであるため、チタン化合物の含有量も高く、更に、低温定着性、オイルレス定着性に優れたトナーの転写性に関しては、十分に考慮されておらず改善すべき問題があった。
【００１０】
また、特許文献３３には、水系中でシリカ表面をチタン、ジルコニウム、錫、アルミニウムの水酸化物または酸化物で被覆し、更に水系中でアルコキシシランによる表面処理を行なうことにより、シリカの表面帯電性を制御する方法に関して提案されている。しかしながら、水系中でシリカ表面をチタン、ジルコニウム、錫、アルミニウムの水酸化物または酸化物で被覆しようとしても、十分な反応性、付着性を得ることは難しい。また、例え表面処理が良好に出来たとしても、シリカ粒子表面近傍に存在する異種金属の特性がトナーに対して強く影響を及ぼすものと考えられる。また、上記金属の場合には、帯電極性、表面電気抵抗が大きく変化し、トナーの帯電性、帯電量分布に悪影響を及ぼすものと推察されるため、好ましくない。
【００１１】
このようにシリカ粒子のネガ帯電性を十分に制御、抑制し、温度、湿度の影響を受けにくく、良好な帯電性、転写性、定着性、耐久性を有するトナーに関して、未だ満足できるものがないのが現状である。
【００１２】
【特許文献１】特公昭５３−２２４４７号公報
【特許文献２】特公平１−３１４４２号公報
【特許文献３】特開昭５８−２１６２５２号公報
【特許文献４】特開昭５９−２０１０６３号公報
【特許文献５】特開昭６４−８８５５４号公報
【特許文献６】特公平３−３９３０７号公報
【特許文献７】特開平４−２０４７５０号公報
【特許文献８】特開平４−２１４５６８号公報
【特許文献９】特開平４−３４０５５８号公報
【特許文献１０】特開平５−１９５２８号公報
【特許文献１１】特開平５−６１２２４号公報
【特許文献１２】特開平５−９４０３７号公報
【特許文献１３】特開平５−１１９５１７号公報
【特許文献１４】特開平５−１３９７４８号公報
【特許文献１５】特開平６−１１８８６号公報
【特許文献１６】特開平６−１１８８７号公報
【特許文献１７】特公平２−２７６６４号公報
【特許文献１８】特開昭６０−２３８８４７号公報
【特許文献１９】特開昭６１−１８８５４６号公報
【特許文献２０】特開昭６１−１８８５４７号公報
【特許文献２１】特開昭６２−１７４７７２号公報
【特許文献２２】特開平２−１５１８７２号公報
【特許文献２３】特開平２−２２２９６６号公報
【特許文献２４】特開平２−２９１５６５号公報
【特許文献２５】特開平４−２０４７５１号公報
【特許文献２６】特開平４−２８０２５５号公報
【特許文献２７】特開平４−３４５１６８号公報
【特許文献２８】特開平４−３４５１６９号公報
【特許文献２９】特開平４−３４８３５４号公報
【特許文献３０】特開平５−１１３６８８号公報
【特許文献３１】特開平１１−１７４７２１号公報
【特許文献３２】特開平１１−１７４７２６号公報
【特許文献３３】特開２００２−０２９７３０号公報
【発明の開示】
【発明が解決しようとする課題】
【００１３】
本発明の目的は、上述のような問題点を解決したトナーを提供することにある。
【００１４】
本発明の目的は、離型剤を有するトナーのポテンシャルを最大限に引き出して、現像性、転写性、定着性に優れ、環境の影響を受けにくく、耐久性の良好なトナーを提供することにある。
【００１５】
本発明の目的は、カブリのない鮮明な画像を形成し得、画像濃度が高く、細線再現性、ハイライト部の階調性に優れ、且つ耐久安定性に優れたトナーを提供することにある。
【００１６】
本発明の目的は、流動性に優れ、且つ解像性と転写性に優れたトナーを提供することにある。
【００１７】
本発明の目的は、長期間の使用により発生する感光体表面への付着物を研磨、除去又は該付着物の発生を抑制し、画像欠陥のない安定した画像を長期にわたり得ることができるトナーを提供することにある。
【００１８】
本発明の更なる目的は、温度、湿度等の環境に左右されにくく、安定した摩擦帯電特性を有するトナーを提供することにある。
【００１９】
本発明の目的は、フルカラー画像又はマルチカラー画像を形成するための好適なカラートナーを提供することにある。
【００２０】
本発明の目的は、ＯＨＰでの透明性が良好で且つ低温定着性、耐高温オフセット性に優れたカラートナーを提供することにある。
【００２１】
本発明の目的は、保存性、耐熱性、耐ブロッキング性に優れたカラートナーを提供することにある。
【課題を解決するための手段】
【００２２】
本発明は、少なくとも、結着樹脂、着色剤及び離型剤を有するトナー粒子及びシリカ粒子を少なくとも有するトナーにおいて、
該トナーの示差走査熱量計（ＤＳＣ）測定による吸熱曲線は、温度３０〜２００℃の範囲における最大吸熱ピークのピーク温度が６０〜１００℃の範囲にあり、
前記シリカ粒子はチタン元素を含有しており、
該シリカ粒子は、Ｘ線回折において、下記式、０．７≦（Ｉａ1／Ｉｂ1）≦２．０及び０．７≦（Ｉａ2／Ｉｂ2）≦２．０を満たすことを特徴とするトナーに関する。
（Ｉａ1は２θ＝２５．３における最大強度を示し、Ｉｂ1は２θ＝２５．３±２．０ｄｅｇにおける強度の平均値を示し、Ｉａ2は２θ＝２７．５における最大強度を示し、Ｉｂ2は２θ＝２７．５±２．０ｄｅｇにおける強度の平均値を示す。）
【００２３】
本発明者らは、高温オフセットを防止するためのオイルを使用しないか、又は、オイルの使用量を少なくした定着手段においても、優れた低温定着性、混色性、耐高温オフセット性を達成するとともに、あらゆる環境下において優れた現像性、転写性、定着性、耐久性を達成し、さらには、高温環境下における長期保存性を達成するトナーを得るために、鋭意検討の結果、結着樹脂、着色剤、離型剤及びチタン化合物含有シリカを少なくとも有するトナーが極めて有効であることを見出した。
【発明の効果】
【００２４】
高温オフセットを防止するためのオイルを使用しないか、又は、オイルの使用量を少なくした定着手段においても、優れた低温定着性、混色性、耐高温オフセット性を達成するとともに、あらゆる環境下において優れた現像性、転写性、定着性、耐久性を達成するトナーを得ることができた。
【発明を実施するための最良の形態】
【００２５】
本発明に係るチタン元素を含有するシリカ粒子のＸ線回折において、２θ＝２５．３及び２７．５ｄｅｇにおける強度Ｉａと２θ＋２．０ｄｅｇ及び２θ−２．０ｄｅｇにおける強度の平均値である強度Ｉｂの比（Ｉａ／Ｉｂ）は、シリカ粒子に含まれる酸化チタンの結晶形態に関係する物性値である。
【００２６】
より詳しくは、本願発明のシリカ粒子は、チタン元素を含むチタン化合物含有シリカ粒子（以下、「チタン化合物含有シリカ粒子」という）であり、Ｘ線回折において、２θ＝２５．３における最大強度Ｉａ1と２θ＋２．０ｄｅｇ及び２θ―２．０ｄｅｇにおける強度の平均値である強度Ｉｂ1の比（Ｉａ1／Ｉｂ1）が、０．７≦Ｉａ1／Ｉｂ1≦２．０であり、且つ２７．５ｄｅｇにおける最大強度Ｉａ2と２θ＋２．０ｄｅｇ及び２θ―２．０ｄｅｇにおける強度の平均値である強度Ｉｂ2の比（Ｉａ2／Ｉｂ2）が、０．７≦Ｉａ2／Ｉｂ2≦２．０であることを特徴とする。
【００２７】
前述の関係式を満足するということは、チタン化合物含有シリカ粒子に含まれるチタン化合物が、結晶性を持たないことを意味するものである。
【００２８】
一般に、Ｘ線回折において、酸化チタンはいくつかのピークを持つことが知られている。結晶系がアナターゼ型の場合には２θ＝２５．３付近に、ルチル型の場合には２θ＝２７．５付近に、特徴的で大きなピークを持つことが知られている。
【００２９】
また、Ｘ線回折において、アモルファスシリカはピークを持たず、２θ＝１０ｄｅｇ付近から２θ＝２１ｄｅｇ付近にかけて緩やかに強度が高くなる傾向を示し、２θ＝２２ｄｅｇ付近から２θ＝４０ｄｅｇ付近にかけて緩やかに強度は低くなる傾向を示す。
【００３０】
つまり、Ｘ線回折において、前述の関係式を満足する本発明に係るチタン化合物含有シリカ粒子において、そのチタン化合物は、酸化チタン特有の結晶を持たないことを明確に規定するものである。
【００３１】
本発明者らは、シリカ粒子が、低温定着性、オイルレス定着性に優れたトナーに及ぼす帯電性、転写性について鋭意検討を行なった。そして、強ネガ性材料として知られているシリカの帯電性を弱い負帯電性（弱ネガ性）〜弱い正帯電性（弱ポジ性）に制御することによって、トナーに対してより理想的な特性を付与することができることを見出した。その際、シリカ粒子内に弱ポジ性材料であるチタン化合物を配することによって、絶大な効果が得られることを見出したのである。そして、そのチタン化合物は、結晶系を持たない状態にすることで、チタン化合物による悪影響を及ぼすことなく、シリカ粒子の帯電性制御が可能であることを見出したのである。
【００３２】
シリカ粒子中のチタン化合物が、酸化チタンの結晶性を持つと、チタン化合物の特性が顕著となり、正帯電性（ポジ性）の増大、表面に露出したチタン化合物と表面処理剤との密着性が低下し、粒度分布制御が困難となり、トナー特性に及ぼす悪影響が大きいため好ましくない。
【００３３】
本発明のチタン化合物含有シリカ粒子の原材料及び製造方法は、特に制約されるものではないが、以下に、製造例を示す。
【００３４】
本発明に使用するチタン化合物含有シリカ粒子は、ハロゲンを含まないシロキサンと揮発性チタン化合物の混合物を気相中で加熱、焼成することによって得ることができる。
【００３５】
ここで、シロキサンは、直鎖状オルガノシロキサン環状オルガノシロキサン又はこれらの混合物が挙げられ、ハロゲンを含まないものが好ましい。
【００３６】
上記オルガノシロキサンとしては、例えばヘキサメチルジシロキサン、オクタメチルトリシロキサン、オクタメチルシクロテトラシロキサン、デカメチルシクロペンタシロキサンなどが挙げられる。これらのシロキサンは塩素などのハロゲンを含まず、精製して得られたものが好ましい。これらを単独で、もしくは２種以上を組み合わせて用いることができる。
【００３７】
また、揮発性チタン化合物は、特に制限はなく、チタンの塩化物・アルコキシド・アセチルアセトネート等の揮発性を有し、気相中で熱分解或いは加水分解するものを用いれば良い。これらを単独で、もしくは２種以上を組み合わせて用いることができる。
【００３８】
具体的に、本発明に用いられる揮発性チタン化合物としては、チタンテトラメトキシド、チタンテトラエトキシド、チタンテトラプロポキシド、チタンテトラブトキシド、ジエトキシチタンオキシドなどのチタンアルコキシド；四塩化チタン、四臭化チタンなどのテトラハロゲン化チタン；トリハロゲン化モノアルコキシチタン、ジハロゲン化ジアルコキシチタン、モノハロゲン化トリアルコキシチタンなどのハロゲン化チタンアルコキシド；等の揮発性を有するチタン化合物を用いることができる。
【００３９】
これらのシロキサンと揮発性チタン化合物との混合物を液状でバーナーに導入し、バーナーの先端部に取り付けられたノズルにより噴霧し、燃焼するか、またはシロキサンと揮発性チタン化合物との混合物を加熱し、その蒸気をバーナーに導入し、燃焼すればよい。
【００４０】
このようにして得られたチタン化合物含有シリカ粒子は、チタン化合物が均一に分散されているため、帯電性が良好であり、表面処理剤との均一反応性に優れているため、本発明に用いるには好ましい。
【００４１】
一方、ケイ素ハロゲン化合物とチタンハロゲン化合物の混合物を気相中で高温焼成することによっても、チタン化合物を含有するシリカは得ることができるが、原材料の特性から、本発明のような結晶性を示さないチタン化合物含有シリカを得ることはできない。また、出発原料として、ハロゲン化合物を多量に使用しているため、生成されたシリカ粒子には、ハロゲン（塩素）が不純物として含有される。この不純物のハロゲン（塩素）は、トナーの帯電性に大きな悪影響を及ぼす。特に、離型剤を含むトナーにおいて、その弊害は顕著であり、高温高湿環境下でのトナー飛散やカブリが問題となる。そのため、本発明において、出発原料として、ハロゲン化合物を多量に使用することは、好ましくないと言える。
【００４２】
さらに、シリカ微粒子とアモルファス酸化チタン微粒子を混合し、８００℃程度で低温焼成することによっても、本発明のシリカ粒子を得ることができる。ただし、原材料として、シリカ微粒子とアモルファス酸化チタン微粒子を使用しているため、均一な分散状態を得ることが難しく、帯電量分布がブロードになり易い傾向にある。
【００４３】
また、焼成温度を８００℃より高くした場合には、アモルファス酸化チタン微粒子の結晶成長が著しく進むため、本発明のような結晶性を示さないチタン化合物含有シリカ粒子を得ることはできない。
【００４４】
チタン化合物含有シリカ粒子中に含まれるチタン化合物含有量は、０．１〜２０質量部（チタン化合物含有シリカ粒子１００質量部当り）であることが好ましい。チタン化合物含有量が２０質量部よりも多くなると、シリカ粒子の負帯電性（ネガ性）が極端に低下し、トナーの帯電量分布がブロードになったり、適正な帯電量を維持できなくなるため好ましくない。また、チタン化合物含有量が０．１質量部よりも少なくなると、シリカ粒子の負帯電性（ネガ性）が顕著に現われるため、低湿環境下でのトナーの帯電量が極端に高くなるため好ましくない。
【００４５】
本発明のチタン化合物含有シリカ粒子の表面処理剤としては、公知のシランカップリング剤、チタネートカップリング剤、アルミニウムカップリング剤、ジルコアルミネートカップリング剤の如きカップリング剤やシリコーンオイル、シリコーンワニスなどが使用できる。
【００４６】
例えば、ジメチルジメトキシシラン、トリメチルエトキシシラン、ブチルトリメトキシシラン等のようなアルキルアルコキシシランや、ジメチルジクロルシラン、トリメチルクロルシラン、アリルジメチルクロルシラン、ヘキサメチルジシラザン、アリルフェニルジクロルシラン、ベンジルジメチルクロルシラン、ビニルトリエトキシシラン、γ−メタクリルオキシプロピルトリメトキシシラン、ビニルトリアセトキシシラン、ジビニルクロルシラン、ジメチルビニルクロルシラン等のシランカップリング剤を用いることができる。
【００４７】
本発明のチタン化合物含有シリカ粒子の表面処理剤としては、特に、シラザン化合物またはシラザン化合物とシリコーンオイルで処理することが好ましく、ヘキサメチルジシラザン及びジメチルシリコーンオイルで処理することが、良好な帯電性、転写性を得られるという点で好ましい。
【００４８】
処理剤の添加量は、シリカ粒子の凝集を防止し、処理剤の特性を最大限に引き出すために、チタン化合物含有シリカ粒子１００質量部に対して、好ましくは１〜３０質量部、より好ましくは３〜２０質量部が良い。
【００４９】
本発明において、チタン化合物含有シリカ粒子の表面処理を行うには、湿式法、乾式法などの方法があるが、本発明は特にこれらの方法に制約されるものではない。
【００５０】
本発明にチタン化合物含有シリカ粒子の個数基準の一次平均粒径は、１０〜４００ｎｍであることが好ましい。
【００５１】
個数平均粒径は、トナーへの流動性付与、研磨性の点から１〜４００ｎｍであることが好ましい。個数平均粒径が１ｎｍより小さい場合には、トナー粒子表面に埋め込まれ易いためトナー劣化が早期に生じやすく、耐久性が低下し、また研磨性が低い。
【００５２】
一方、平均粒径が４００ｎｍより大きい場合には、トナーの流動性が低下するために帯電が不均一となりやすく、その結果として画質の劣化、トナー飛散、カブリが生じやすい。また、感光体表面に大きな傷を付けやすく、画像欠陥を生じやすく、またクリーニングブレードの如きクリーニング部材を変形、又は損傷するという問題が生じやすい。
【００５３】
感光体表面及びその付着物の研磨及び除去に関して、トナーは、感光体表面からクリーニングされる際、感光体表面とクリーニングブレードの如きクリーニング部材の圧着部に一時滞留する。滞留しているトナー粒子表面に存在するチタン化合物含有シリカ粒子が感光体表面及びその付着物を研磨、除去する機能を果たしている。しかしながら、チタン化合物含有シリカ粒子は、トナー粒子表面に埋め込まれることなく、凝集体のない一次粒径に近い状態でトナーに分散され、且つ均一にトナー粒子表面に存在していることが好ましい。チタン化合物含有シリカ粒子が、好適な研磨性を有するためには、個数平均粒径が１〜４００ｎｍであり、チタン化合物含有シリカ粒子のＸ線回折における規定の強度比が本発明の値を示す場合、非常に効果的である。
【００５４】
本発明のチタン化合物含有シリカ粒子のＢＥＴは、５〜３００ｍ2／ｇであることが好ましい。チタン化合物含有シリカ粒子のＢＥＴ比表面積が５ｍ2／ｇより小さい場合には、粒子の粒径が大きく凝集体或いは粗大粒子が存在することを示し、トナーの流動性の低下や、感光体表面を傷つけたり、クリーニングブレードの如きクリーニング手段を変形又は損傷させるという問題が生じやすい。また、チタン化合物含有シリカ粒子の粒径が大きいとトナー粒子から遊離し易く、遊離したチタン化合物含有シリカ粒子が、多量に現像機内に残留したり、画像形成装置本体内の各種装置に付着し、悪影響を及ぼすため、好ましくない。
【００５５】
チタン化合物含有シリカ粒子のＢＥＴ比表面積が３００ｍ2／ｇより大きい場合には、チタン化合物含有シリカ粒子への水分吸着量が多くなり、トナーの帯電特性へ悪影響を及ぼす場合がある。特に、高湿環境下でトナーの摩擦帯電量が低下し、トナー飛散、カブリ、画質劣化が発生しやすくなる。
【００５６】
本発明のチタン化合物含有するシリカ粒子は、トナー粒子１００質量部に対して０．１〜５質量部を添加することが好ましい。添加量が０．１質量部よりも少ない場合には、帯電性、転写性改良効果が小さい。また、添加量が５質量部を超える場合には、トナーの流動性が大きく低下するために、均一な帯電が阻害される。
【００５７】
本発明のトナーは、必要に応じて、チタン化合物含有シリカ粒子の他に一種類以上の無機微粒子を有することができる。該無機微粒子は公知のもが使用できる。例えば、シリカ微粒子、アルミナ微粒子、酸化チタン微粒子、酸化ジルコニウム微粒子、酸化マグネシウム微粒子、酸化亜鉛の如き金属酸化物の微粒子；チッ化ホウ素微粒子、チッ化アルミニウム微粒子、チッ化炭素微粒子の如きチッ化物；さらにチタン酸カルシウム、チタン酸ストロンチウム、チタン酸バリウム、チタン酸マグネシウムなどが挙げられる。特に、平均一次粒子径１〜２００ｎｍの無機微粒子を用いるのがよい。また、該無機微粒子は、必要な特性を得るために、表面処理を行なうことが好ましい。その際、表面処理剤としては、前述した公知のものを使用することができる。
【００５８】
トナー粒子に使用する結着樹脂としては、従来から、トナー用結着樹脂として知られる各種の材料樹脂が用いられる。
【００５９】
例えば、ポリスチレン、スチレン−ブタジエン共重合体、スチレン−アクリル共重合体の如きスチレン系共重合体；ポリエチレン、エチレン−酢酸ビニル共重合体、エチレン−ビニルアルコール共重合体のようなエチレン系共重合体；フェノール系樹脂、エポキシ系樹脂、アクリルフタレート樹脂、ポリアミド樹脂、ポリエステル樹脂、マレイン酸系樹脂等である。これらの樹脂を単独で用いても良いし、二種類以上の樹脂を混合して用いても良い。
【００６０】
これらの樹脂の中で、特に負帯電能の高い（ａ）ポリエステル樹脂、（ｂ）ポリエステルユニットとビニル系共重合体ユニットとを有しているハイブリッド樹脂、又は（ｃ）それらの混合物を用いることが好ましく、ハイブリッド樹脂を用いた場合、本発明の効果は大きくなる。これら樹脂は、特に、離型剤と組み合わせた場合、定着時に効果的に離型剤を機能させることができるため、非常に定着性に優れ、混色性、耐熱性、耐ブロッキング性も良好であり、カラートナーに適している反面、負帯電能が強く帯電が過大になり易いが、本発明で使用するチタンを含有するシリカ粒子を用いることによって弊害は改善され、優れたトナーを得ることができる。ここで、トナーの結着樹脂がポリエステル樹脂であるとは、結着樹脂の主成分がポリエステル樹脂のものをいう。
【００６１】
本発明のトナーは、一種以上の離型剤を含有している。
【００６２】
本発明に用いられる離型剤としては、公知のものが使用できる。本発明において、特に好ましく用いられる離型剤としては、脂肪族炭化水素系離型剤が挙げられる。例えば、アルキレンを高圧下でラジカル重合あるいは低圧下でチーグラー触媒で重合した低分子量のアルキレンポリマー；高分子量のアルキレンポリマーを熱分解して得られるアルキレンポリマー；一酸化炭素及び水素を含む合成ガスからアーゲ法により得られる炭化水素の蒸留残分から、あるいはこれらを水素添加して得られる合成炭化水素離型剤がよい。さらにプレス発汗法、溶剤法、真空蒸留の利用や分別結晶方式により炭化水素離型剤の分別を行なったものが、より好ましく用いられる。母体としての炭化水素は、金属酸化物系触媒（多くは２種以上の多元系）を使用した一酸化炭素と水素の反応によって合成されるもの［例えばジントール法、ヒドロコール法（流動触媒床を使用）によって合成された炭化水素化合物］；離型剤状炭化水素が多く得られるアーゲ法（同定触媒床を使用）により得られる炭素数が数百ぐらいまでの炭化水素；エチレンなどのアルキレンをチーグラー触媒により重合した炭化水素が、分岐が少なくて小さく、飽和の長い直鎖状炭化水素であるので好ましい。特にアルキレンの重合によらない方法により合成された離型剤がその分子量分布からも好ましいものである。
【００６３】
離型剤の分子量分布は、メインピークが分子量４００〜２４００の領域にあることが好ましく、４３０〜２０００の領域にあることがより好ましい。このような分子量分布をもたせることによりトナーに好ましい熱特性を付与することができる。
【００６４】
また、トナーの定着時により効果的に機能させるために、上記離型剤の融点は、６０〜１００℃にあることが好ましく、６５〜９０℃にあることがより好ましい。なお、本発明のトナーの吸熱ピーク温度とは、該離型剤を含むトナーの示差走査熱量計（ＤＳＣ）測定において、吸熱曲線のメインピークの吸熱ピークが得られる極大の値を示す温度のことである。その吸熱ピーク温度は、離型剤の融点に由来する物性値である。
【００６５】
離型剤は結着樹脂１００質量部あたり０．１〜２０質量部、好ましくは０．５〜１０質量部使用するのが良い。
【００６６】
離型剤の添加方法としては、特に制約されるものではない。樹脂を溶剤に溶解し樹脂溶液温度を上げ、撹拌しながら離型剤を添加混合する方法や、樹脂と離型剤を混合した後、溶融混練する方法などでトナーに添加される。
【００６７】
本発明の着色剤としては、公知の染料または／及び顔料が使用される。
【００６８】
マゼンタトナー用着色顔料としてはＣ．Ｉ．ピグメントレッド１，２，３，４，５，６，７，８，９，１０，１１，１２，１３，１４，１５，１６，１７，１８，１９，２１，２２，２３，３０，３１，３２，３７，３８，３９，４０，４１，４８，４９，５０，５１，５２，５３，５４，５５，５７，５８，６０，６３，６４，６８，８１，８３，８７，８８，８９，９０，１１２，１１４，１２２，１２３，１５５，１６３，２０２，２０６，２０７．２０９；Ｃ．Ｉ．ピグメントバイオレット１９；Ｃ．Ｉ．バットレッド１，２，１０，１３，１５，２３，２９，３５などが挙げられる。
【００６９】
顔料単独使用でも構わないが、、染料と顔料と併用してその鮮明度を向上させた方がフルカラー画像の画質の点からより好ましい。
【００７０】
マゼンタトナー用染料としては、Ｃ．Ｉソルベントレッド１，３，８，２３，２４，２５，２７，３０，４９，８１，８２，８３，８４，１００，１０９，１２１；Ｃ．Ｉ．ディスパースレッド９；Ｃ．Ｉ．ソルベントバイオレット８，１３，１４，２１，２７；Ｃ．Ｉ．ディスパーバイオレット１の如き油溶染料、Ｃ．Ｉ．ベーシックレッド１，２，９，１２，１３，１４，１５，１７，１８，２２，２３，２４，２７，２９，３２，３４，３５，３６，３７，３８，３９，４０；Ｃ．Ｉ．ベーシックバイオレット１，３，７，１０，１４，１５，２１，２５，２６，２７，２８などの塩基性染料が挙げられる。
【００７１】
シアントナー用着色顔料としては、Ｃ．Ｉ．ピグメントブルー２，３，１５，１６，１７；Ｃ．Ｉ．バットブルー６；Ｃ．Ｉ．アシッドブルー４５または下記式で示される構造を有するフタロシアニン骨格にフタルイミドメチル基を１〜５個置換した銅フタロシアニン顔料などが挙げられる。
【００７２】
【化１】
2004191970.tif 000002
〔式中、ｎは１〜５の整数を示す。〕
【００７３】
イエロー用着色顔料としてはＣ．Ｉ．ピグメントイエロー１，２，３，４，５，６，７，１０，１１，１２，１３，１４，１５，１６，１７，２３，６５，７３，７４，８３，９７，１５５，１８０；Ｃ．Ｉ．バットイエロー１，３，２０などが挙げられる。
【００７４】
また、Ｃ．Ｉ．ダイレクトグリーン６、Ｃ．Ｉ．ベーシックグリーン４、Ｃ．Ｉ．ベーシックグリーン６、ソルベントイエロー１６２などの染料も使用することができる。
【００７５】
本発明に用いられる黒色着色剤としてカーボンブラック，磁性体，上記に示すイエロー／マゼンタ／シアン着色剤を用い黒色に調色されたものが利用できる。
【００７６】
着色剤の使用量は、結着樹脂１００質量部に対して好ましくは０．１〜１５質量部、より好ましくは０．５〜１２質量部、最も好ましくは２〜１０質量部が良い。
【００７７】
本発明に用いるトナー粒子の製造方法としては、熱ロール、ニーダー、エクストルーダーの如き熱混練機によって構成材料を良く混練した後、機械的に粉砕し、粉砕粉を分級してトナー粒子を得る方法；結着樹脂溶液中に着色剤の如き材料を分散した後、噴霧乾燥することによりトナー粒子を得る方法；結着樹脂を構成すべき重合性単量体に所定材料を混合して単量体組成物を得、この組成物の乳化懸濁液を重合させることによりトナー粒子を得る懸濁重合によるトナー製造法などが適用できる。
【００７８】
本発明において、トナー中に有機金属化合物を含有させることができる。本発明に使用する有機金属化合物としては、芳香族カルボン酸と２価以上の金属との化合物が好ましい。
【００７９】
芳香族カルボン酸としては、下記３種の化合物が挙げられる。
【００８０】
【化２】
2004191970.tif 000003
〔式中、Ｒ1乃至Ｒ7は同一又は異なる基を示し、水素原子、炭素数１〜１２のアルキル基、炭素数２〜１２のアルケニル基、−ＯＨ，−ＮＨ2，−ＮＨ（ＣＨ3），−Ｎ（ＣＨ3）2，−ＯＣＨ3，−Ｏ（Ｃ2Ｈ5），−ＣＯＯＨ又は−ＣＯＮＨ2を示す。〕
【００８１】
好ましいＲ1としては、ヒドロキシル基、アミノ基及びメトキシ基が挙げられるが、中でもヒドロキシル基が好ましい。芳香族カルボン酸としては、特にジ−ｔｅｒｔ−ブチルサリチル酸の如きジアルキルサリチル酸が好ましい。
【００８２】
本発明おいて、トナーを負帯電性とする場合には、負帯電性を示す荷電制御剤として、有機金属錯体、キレート化合物が有効であり、モノアゾ金属錯体、アセチルアセトン金属錯体、芳香族ハイドロキシカルボン酸、芳香族ダイカルボン酸系の金属錯体がある。他には、芳香族ハイドロキシカルボン酸、芳香族モノ及びポリカルボン酸及びその金属塩、無水物、エステル類、或いはビスフェノール等のフェノール誘導体類を添加することができる。
【００８３】
有機金属化合物を形成する金属としては、２価以上の金属原子が好ましい。２価の金属としてＭｇ2+，Ｃａ2+，Ｓｒ2+，Ｐｂ2+，Ｆｅ2+，Ｃｏ2+，Ｎｉ2+，Ｚｎ2+，Ｃｕ2+が挙げられる。２価の金属としては、Ｚｎ2+，Ｃａ2+，Ｍｇ2+，Ｓｒ2+が好ましい。３価以上の金属としてはＡｌ3+，Ｃｒ3+，Ｆｅ3+，Ｎｉ3+があげられる。これらの金属の中で好ましいのはＡｌ3+，Ｆｅ3+，Ｃｒ3+，Ｚｎ2+であり、特に好ましいのはＡｌ3+である。
【００８４】
本発明においては、有機金属化合物として、ジ−ｔｅｒｔ−ブチルサリチル酸のアルミニウム化合物やジ−ｔｅｒｔ−ブチルサリチル酸の亜鉛化合物が好ましい。
【００８５】
芳香族カルボン酸の金属化合物は、例えば、芳香族カルボン酸を水酸化ナトリウム水溶液に溶解させ、２価以上の金属原子を溶融している水溶液を水酸化ナトリウム水溶液に滴下し、加熱撹拌し、次に水溶液のｐＨを調整し、室温まで冷却した後、ろ過水洗することにより芳香族カルボン酸の金属化合物を合成し得る。ただし、上記の合成方法だけに限定されるものではない。
【００８６】
有機金属化合物は、結着樹脂１００質量部当り０．１〜１０質量部（より好ましくは、０．２〜５質量部）使用するのがトナーの粘弾性特性及び摩擦帯電特性を調整する点で好ましい。
【００８７】
本発明のトナーは、その帯電性をさらに安定化させる為に必要に応じて上記の有機金属化合物以外の化合物を荷電制御剤として用いることができる。荷電制御剤としては、ニグロシン，イミダゾール系化合物などである。荷電制御剤は、結着樹脂１００質量部当り０．１〜１０質量部、好ましくは０．１〜７質量部使用するのが好ましい。
【００８８】
また、本発明おいて、トナーを正帯電性とする場合には、正帯電性を示す荷電制御剤として、ニグロシンやトリフェニルメタン系化合物、ローダミン系染料、ポリビニルピリジンなどを添加することが好ましい。
【００８９】
カラートナーをつくる場合においては、トナーの色調に影響を与えない無色または淡色の正荷電制御剤を用いることが好ましい。
【００９０】
次に、本発明に用いるトナーの粒径について説明する。
【００９１】
画像濃度、ハイライト再現性（ハーフトーン再現性）、細線再現性について鋭意検討した結果、チタン化合物含有シリカ粒子が外添されているトナーは重量平均粒径が３〜９μｍであることが好ましい。
【００９２】
トナーの重量平均粒径が９μｍより大きい時は、基本的に高画質化に寄与し得るトナー粒子が少なく、感光ドラムにおける微細な静電荷像上には忠実に付着しづらく、ハイライト再現性に乏しく、さらに解像性も低い。必要以上のトナーの静電荷像上の乗りすぎが起こり、トナー消費量の増大を招きやすい傾向にある。
【００９３】
逆にトナーの重量平均粒径が３μｍより小さい場合には、トナーの単位質量あたりの帯電量が高くなりやすく、濃度薄、特に低温低湿下での画像濃度薄が生じやすい。特にグラフィック画像の如き画像面積比率の高い画像を現像するには不向きである。
【００９４】
さらにトナーの重量平均粒径が３μｍより小さい場合には、トナーの比表面積が大きくなるため、極端にトナー表面近傍の離型剤量が多くなるため、キャリアとの接触帯電がスムーズに行なわれず、充分に帯電し得ないトナーが増大し、非画像部への飛び散り、カブリが目立つ様になる。これに対処すべくキャリアの比表面積を稼ぐべくキャリアの小径化が考えられるが、重量平均径が３μｍ未満のトナーでは、トナーの自己凝集も起こり易く、キャリアとの均一混合が短時間で達成されず、トナーの連続補給耐久においては、カブリが生じてしまう傾向にある。
【００９５】
本発明のトナーは、非磁性一成分トナー現像、二成分系現像の何れの現像方法にも使用することができる。
【００９６】
本発明のトナーを二成分系現像剤に用いる場合に、併用されるキャリアとしては、例えば表面酸化又は未酸化の鉄、ニッケル、銅、亜鉛、コバルト、マンガン、クロム、希土類等の金属及びそれらの合金または酸化物及びフェライトなどが使用できる。
【００９７】
特に、マンガン、マグネシウム及び鉄成分を主成分として形成されるＭｎ−Ｍｇ−Ｆｅの３元素の磁性フェライト粒子が良好な帯電特性が得られる点で好ましく、さらに、Ｍｎ−Ｍｇ−Ｆｅの３元素の磁性フェライト粒子は、ケイ素元素を磁性フェライト粒子１００質量当り０．００１乃至１質量部（より好ましくは、０．００５〜０．５質量部）有していることが磁性フェライト粒子の被覆樹脂としてシリコーン樹脂を使用する場合に特に好ましい。
【００９８】
磁性キャリア粒子は、樹脂で被覆されていることが好ましく、樹脂としてはシリコーン樹脂が好ましい。特に、含窒素シリコーン樹脂または、含窒素シランカップリング剤とシリコーン樹脂とが反応することにより生成した変性シリコーン樹脂が、本発明のトナーをカラートナーに用いた場合、カラートナーへのマイナスの摩擦電荷の付与性、環境安定性、キャリアの表面の汚染に対する抑制の点で好ましい。
【００９９】
磁性キャリアは、平均粒径が１５乃至６０μｍ（より好ましくは、２５乃至５０μｍ）がカラートナーの重量平均粒径との関係で好ましい。
【０１００】
あらゆる環境で安定的な帯電特性を得るために、キャリア粒子の表面を樹脂で被覆することが好ましい。
【０１０１】
キャリア粒子の表面を樹脂で被覆する方法としては、樹脂を溶剤中に溶解もしくは懸濁させて塗布し、キャリア粒子に付着させる方法、単に粉体で混合する方法等、従来公知の方法が適用できる。
【０１０２】
キャリア粒子表面への固着物質としてはトナーにより異なるが、例えばポリテトラフルオロエチレン、モノクロロトリフルオロエチレン重合体、ポリフッ化ビニリデン、シリコーン樹脂、ポリエステル樹脂、スチレン系樹脂、アクリル系樹脂、ポリアミド、ポリビニルブチラール、アミノアクリレート樹脂などを単独或いは複数で用いるのが適当である。
【０１０３】
特に、帯電付与性、耐トナースペント性などの点で、シリコーン樹脂が好ましい。
【０１０４】
被覆樹脂は、キャリア１００質量部当りに対して０．１〜３０質量部（好ましくは０．２〜１５質量部）が好ましい。
【０１０５】
本発明におけるトナーと混合して二成分系現像剤を調製する場合、その混合比率は現像剤中のトナー濃度として、２〜１５質量％、好ましくは３〜１３質量％、より好ましくは４〜１０質量％にすると通常良好な結果が得られる。トナー濃度が２質量％未満では画像濃度が低くなりやすい上、本発明のような離型剤を含むトナーを用いた場合には、現像剤の劣化が発生しやすいため好ましくない。１５質量％を超える場合には、トナーの帯電量分布が広くなりカブリや機内飛散を発生させるため好ましくない。
【０１０６】
以下に本発明で用いる各物性値の測定方法について述べる。
【０１０７】
本発明のシリカのＩａ、Ｉｂの測定方法
本発明のシリカのＸ線回折測定は、ＣｕＫα線を用い、該シリカ粉体をサンプルとして、次の条件で測定したものである。
【０１０８】
使用測定機／マック・サイエンス社製、全自動Ｘ線回折装置ＭＸＰ１８
Ｘ線管球／Ｃｕ
管電圧／５０ＫＶ
管電流／３００ｍＡ
スキャン方法／２θ／θスキャン
スキャン速度／４ｄｅｇ．／ｍｉｎ
サンプリング間隔／０．０２０ｄｅｇ．
スタート角度（２θ）／３ｄｅｇ．
ストップ角度（２θ）／６０ｄｅｇ．
ダイバージェンススリット／０．５ｄｅｇ．
スキャッタリングスリット／０．５ｄｅｇ．
レシービングスリット／０．３ｍｍ．
湾曲モノクロメーター使用
【０１０９】
本発明のシリカのチタン化合物含有量の測定方法
シリカのチタン化合物含有量の測定方法は、まず検量線用サンプルを用いて検量線を作成し、検量線から測定試料の添加量を算出する。
【０１１０】
（１）検量線の作成
シリカ（Ｘ）に対し、酸化チタン微粉体をコーヒーミルを用いて、０％，０．５％，１．０％，３．０％，５．０％，１０．０％，１５．０％の比率（質量％）で各々混合し、検量線用サンプルを作成する。
【０１１１】
試料プレス成型機（ＭＡＥＫＡＷＡ  Ｔｅｓｔｉｎｇ  ｍａｃｈｉｎｅ  （ＭＦＧ  Ｃｏ．，  ＬＴＤ製）を用いて上記サンプル７点をプレス成形する。２θテーブルよりＴｉ元素のＫαピーク角度（ａ）を決定する。蛍光Ｘ線分析装置３０８０（理学電機工業（株）製）中へ検量線用サンプルを入れ、試料室を減圧し真空にする。以下の条件にて各々のサンプルのＸ線強度を求め検量線を作成する。なお、蛍光Ｘ線分析は、ＪＩＳ  Ｋ０１１９蛍光Ｘ線分析通則に従って行う。
【０１１２】
〔測定条件〕
測定電位，電圧：５０ｋＶ−５０ｍＡ
２θ角度：ａ
結晶板：ＬｉＦ
測定時間：６０秒
【０１１３】
（２）シリカ粒子中のチタン化合物の定量
上記（１）と同様の方法で測定試料を成形した後、同じ測定条件にてＸ線強度をもとめ、検量線よりシリカ粒子中のチタン化合物の添加量を算出する。
【０１１４】
本発明のシリカ及び無機微粒子の一次平均粒径の測定方法
一次粒子径は、本発明のシリカ、無機微粒子を透過電子顕微鏡で観察し、１００個の粒子の長径を測定して個数平均粒子径を求める。トナー粒子上の粒子径は走査電子顕微鏡で観察し、１００個の粒子の長径を測定して個数平均粒子径を求める。
【０１１５】
測定時の倍率は４万〜６万倍とし、０．５ｎｍ以上の粒子を対象とする。
【０１１６】
本発明のシリカのＢＥＴ比表面積  の測定方法
本発明のシリカ、無機微粒子のＢＥＴ比表面積の測定は次のようにして行う。
【０１１７】
ＢＥＴ比表面積は、例えば湯浅アイオニクス（株）製、全自動ガス吸着量測定装置（オートソープ１）を使用し、吸着ガスに窒素を用い、ＢＥＴ多点法により求める。サンプルの前処理としては、５０℃で１０時間の脱気を行う。
【０１１８】
該トナーの示差走査熱量計（ＤＳＣ）測定
示差走査熱量計（ＤＳＣ測定装置），ＤＳＣ−７（パーキンエルマー社製）を用いてＡＳＴＭ  Ｄ３４１８−８２に準じて測定する。
【０１１９】
測定試料は２〜１０ｍｇ、好ましくは５ｍｇを精密に秤量する。これをアルミパン中に入れ、リファレンスとして空のアルミパンを用い、測定温度範囲３０〜２００℃の間で、昇温速度１０℃／ｍｉｎで常温常湿下で測定を行う。この昇温過程で、温度３０〜２００℃の範囲におけるＤＳＣ曲線のメインピークの吸熱ピークが得られる。吸熱ピーク温度とは、その中で極大の値を示す温度のことである。
【０１２０】
本発明のトナーの粒径測定方法
測定装置としては、コールターカウンターＴＡ−ＩＩ或いはコールターマルチサイザーＩＩ（ベックマンコールター（株）製）を用いる。電解液は、１級塩化ナトリウムを用いて、約１％ＮａＣｌ水溶液を調製する。例えば、ＩＳＯＴＯＮ−ＩＩ（コールターサイエンティフィックジャパン（株）製）が使用できる。測定方法としては、前記電解水溶液１００〜１５０ｍｌ中に分散剤として、界面活性剤（好ましくはアルキルベンゼンスルホン酸塩）を、０．１〜５ｍｌ加え、さらに測定試料を２〜２０ｍｇ加える。試料を懸濁した電解液は、超音波分散器で約１〜３分間分散処理を行ない、前記測定装置により、アパーチャーとして１００μｍアパーチャーを用いて、トナー粒子の体積及び個数を各チャンネルごとに測定して、トナーの体積分布と個数分布とを算出する。それから、トナー粒子の体積分布から求めた重量基準のトナーの重量平均粒径（Ｄ４）（各チャンネルの中央値をチャンネル毎の代表値とする）を求める。
【０１２１】
チャンネルとしては、２．００〜２．５２μｍ；２．５２〜３．１７μｍ；３．１７〜４．００μｍ；４．００〜５．０４μｍ；５．０４〜６．３５μｍ；６．３５〜８．００μｍ；８．００〜１０．０８μｍ；１０．０８〜１２．７０μｍ；１２．７０〜１６．００μｍ；１６．００〜２０．２０μｍ；２０．２０〜２５．４０μｍ；２５．４０〜３２．００μｍ；３２．００〜４０．３０μｍの１３チャンネルを用いる。
【実施例】
【０１２２】
以下に本発明に関する製造例及び実施例を示すが、本発明はこれらのみに限定されるものではない。
【０１２３】
＜チタン化合物含有シリカ粒子の製造＞
（チタン化合物含有シリカ粒子製造例１）
ヘキサメチルジシロキサン９２質量部とチタンテトラプロポキサイド８質量部を室温で十分混合する。この混合物を微細液滴状態となるように噴霧してバーナーに酸素、空気、プロパンと共に導入し、火炎温度２３００℃で火炎加水分解し、未処理のチタン化合物含有シリカ粒子を得た。
【０１２４】
次にチタン化合物含有シリカ粒子の表面処理を行なう。上記チタン化合物含有シリカ粒子１００質量部を撹拌機に入れ、撹拌しながらヘキサメチルジシラザン１０質量部とヘキサン１０質量部の混合溶液を噴霧し、撹拌処理した。次いでジメチルシリコーンオイル５質量部とヘキサン１０質量部を噴霧し、撹拌処理した。その後、得られた微粉体を１２０℃まで昇温・撹拌し、溶剤を乾燥させチタン化合物含有シリカ粒子１を得た。
【０１２５】
該シリカ粒子内にチタン化合物が存在することは、ＥＤＡＸ（非分散型Ｘ線回折分析装置）によって確認された。
【０１２６】
チタン化合物含有シリカ粒子の製造例を表１に示した。
【０１２７】
（チタン化合物含有シリカ粒子製造例２）
反応温度を２５００℃とすること、ジメチルシリコーンオイルを使用しないこと以外は、チタン化合物含有シリカ粒子製造例１と同様にしてチタン化合物含有シリカ粒子２を得た。
【０１２８】
（チタン化合物含有シリカ粒子製造例３）
チタンテトライソプロポキサイドを１．５質量部使用すること、ジメチルシリコーンオイル添加量を１０質量部とすること以外は、チタン化合物含有シリカ粒子製造例２と同様にしてチタン化合物含有シリカ粒子３を得た。
【０１２９】
（チタン化合物含有シリカ粒子製造例４）
チタンテトライソプロポキサイドを１３質量部使用すること以外は、チタン化合物含有シリカ粒子製造例３と同様にしてチタン化合物含有シリカ粒子４を得た。
【０１３０】
（チタン化合物含有シリカ粒子製造例５）
チタンテトライソプロポキサイドを２３質量部使用すること以外は、チタン化合物含有シリカ粒子製造例３と同様にしてチタン化合物含有シリカ粒子５を得た。
【０１３１】
（チタン化合物含有シリカ粒子製造例６）
チタンテトライソプロポキサイドを２８質量部使用すること、プロパン供給量を制御して反応温度を２０００℃とすること以外は、チタン化合物含有シリカ粒子製造例３と同様にしてチタン化合物含有シリカ粒子６を得た。
【０１３２】
（チタン化合物含有シリカ粒子製造例７）
プロパン供給量を制御して反応温度を４２００℃とすること、ヘキサメチルジシラザンの替わりにジメチルジクロロシランを７質量部添加すること、ジメチルシリコーンオイルを使用しないこと以外は、チタン化合物含有シリカ粒子製造例４と同様にしてチタン化合物含有シリカ粒子７を得た。
【０１３３】
（チタン化合物含有シリカ粒子製造例８）
プロパン供給量を制御して反応温度を１４００℃とすること、ジメチルジクロロシランを２０質量部添加することこと、ジメチルシリコーンオイルを使用しないこと以外は、チタン化合物含有シリカ粒子製造例７と同様にしてチタン化合物含有シリカ粒子８を得た。
【０１３４】
（チタン化合物含有シリカ粒子製造例９）
ヘキサメチルジシロキサンと四塩化チタンを原料とすること以外は、チタン化合物含有シリカ粒子製造例４と同様にして、チタン化合物含有シリカ粒子９を得た。
【０１３５】
（チタン化合物含有シリカ粒子製造例１０）
四塩化ケイ素とチタンテトライソプロポキサイドを原料とし、プロパン供給量を制御して１０００℃で焼成すること、ジメチルシリコーンオイルを使用しないこと以外は、チタン化合物含有シリカ粒子製造例４と同様にして、チタン化合物含有シリカ粒子１０を得た。
【０１３６】
（チタン化合物含有シリカ粒子製造例１１）
四塩化ケイ素と四塩化チタンを原料とし、プロパン供給量を制御して１０００℃で焼成すること、ジメチルシリコーンオイルを使用しないこと以外は、チタン化合物含有シリカ粒子製造例４と同様にして、チタン化合物含有シリカ粒子１１を得た。
【０１３７】
（チタン化合物含有シリカ粒子製造例１２）
ＢＥＴ比表面積が１２０ｍ2／ｇのシリカゾル９０質量部とＢＥＴ比表面積が２００ｍ2／ｇのチタニアゾル１０質量部を湿式で十分に混合した後、脱水、乾燥を行い、更に３００℃で３時間焼成して混合酸化物を得た。その後、表面処理をチタン化合物含有シリカ粒子製造例２と同様にしてチタン化合物含有シリカ粒子１２を得た。
【０１３８】
（チタン化合物含有シリカ粒子製造例１３）
ＢＥＴ比表面積が１２０ｍ2／ｇのアモルファスシリカ９０質量部とＢＥＴ比表面積が２００ｍ2／ｇのアモルファス酸化チタンを使用し、１０００℃で焼成すること以外は、チタン化合物含有シリカ粒子製造例１２と同様にして、チタン化合物含有シリカ粒子１３を得た。
【０１３９】
（チタン化合物含有シリカ粒子製造例１４）
ＢＥＴ比表面積が１８０ｍ2／ｇのアナターゼ型酸化チタンを使用すること以外は、チタン化合物含有シリカ粒子製造例１３と同様にして、チタン化合物含有シリカ粒子１４を得た。
【０１４０】
（チタン化合物含有シリカ粒子製造例１５）
３００℃で焼成すること以外は、チタン化合物含有シリカ粒子製造例１４と同様にして、チタン化合物含有シリカ粒子１５を得た。
【０１４１】
（チタン化合物含有シリカ粒子製造例１６）
ＢＥＴ比表面積が１５０ｍ2／ｇのルチル型酸化チタン使用すること以外は、チタン化合物含有シリカ粒子製造例１３と同様にして、チタン化合物含有シリカ粒子１６を得た。
【０１４２】
【表１】
2004191970.tif 000004
【０１４３】
＜チタン化合物含有シリカ粒子以外の外添剤の製造＞
疎水性アルミナ微粒子製造例１
アモルファスアルミナ（ＢＥＴ比表面積１９０ｍ2／ｇ）１００質量部を撹拌機に入れ、撹拌しながらｉ−ブチルトリメトキシシラン２０質量部とヘキサン２０質量部の混合溶液を噴霧し、撹拌処理した。得られた微粉体を１２０℃まで昇温・撹拌し、溶剤を乾燥させ、疎水性アルミナ微粒子Ａ（ＢＥＴ比表面積１３０ｍ2／ｇ）を得た。
【０１４４】
疎水性酸化チタン微粒子製造例１
硫酸法で合成されたアナターゼ型酸化チタン微粉末（ＢＥＴ比表面積１８０ｍ2／ｇ）１００質量部を撹拌機に入れ、撹拌しながらｉ−ブチルトリメトキシシラン２０質量部とヘキサン２０質量部の混合溶液を噴霧し、撹拌処理した。得られた微粉体を１２０℃まで昇温・撹拌し、溶剤を乾燥させ、疎水性酸化チタン微粒子Ａ（ＢＥＴ比表面積１２０ｍ2／ｇ）を得た。
【０１４５】
疎水性酸化チタン微粒子製造例２
硫酸法で合成されたアナターゼ型酸化チタン微粉末（ＢＥＴ比表面積１００ｍ2／ｇ）１００質量部を撹拌機に入れ、撹拌しながらヘキサメチルジシラザン１０質量部とヘキサン１０質量部の混合溶液を噴霧し、撹拌処理した。得られた微粉体を１２０℃まで昇温・撹拌し、溶剤を乾燥させ、疎水性酸化チタン微粒子Ｂ（ＢＥＴ比表面積７５ｍ2／ｇ）を得た。
【０１４６】
シリカ微粒子製造例１
乾式法で合成されたシリカ微粉末（ＢＥＴ比表面積１００ｍ2／ｇ）１００質量部を撹拌機に入れ、撹拌しながらヘキサメチルジシラザン１０質量部とヘキサン１０質量部の混合溶液を噴霧し、撹拌処理した。得られた微粉体を１２０℃まで昇温・撹拌し、溶剤を乾燥させ、シリカ微粒子Ａ（ＢＥＴ比表面積７５ｍ2／ｇ）を得た。
【０１４７】
ポジシリカ微粒子製造例１
乾式法で合成されたシリカ微粉末（ＢＥＴ比表面積１００ｍ2／ｇ）１００質量部を撹拌機に入れ、撹拌しながらγ−アミノプロピルトリエトキシシラン１０質量部とヘキサン１０質量部の混合溶液を噴霧し、撹拌処理した。得られた微粉体を１２０℃まで昇温・撹拌し、溶剤を乾燥させ、ポジシリカ微粒子Ａ（ＢＥＴ比表面積７５ｍ2／ｇ）を得た。
【０１４８】
＜結着樹脂の製造＞
（ハイブリッド樹脂製造例１）
ビニル系共重合体として、スチレン１．９ｍｏｌ、２−エチルヘキシルアクリレート０．２１ｍｏｌ、フマル酸０．１５ｍｏｌ、α−メチルスチレンの２量体０．０３ｍｏｌ、ジクミルパーオキサイド０．０５ｍｏｌを滴下ロートに入れる。また、ポリオキシプロピレン（２．２）−２，２−ビス（４−ヒドロキシフェニル）プロパン７．０ｍｏｌ、ポリオキシエチレン（２．２）−２，２−ビス（４−ヒドロキシフェニル）プロパン３．０ｍｏｌ、コハク酸３．０ｍｏｌ、無水トリメリット酸２．０ｍｏｌ、フマル酸５．０ｍｏｌ及び酸化ジブチル錫０．２ｇをガラス製４リットルの４つ口フラスコに入れ、温度計，撹拌棒，コンデンサー及び窒素導入管を取りつけマントルヒーター内においた。次にフラスコ内を窒素ガスで置換した後、撹拌しながら徐々に昇温し、１４５℃の温度で撹拌しつつ、先の滴下ロートよりビニル系樹脂の単量体、架橋剤及び重合開始剤を４時間かけて滴下した。次いで２００℃に昇温を行い、４時間反応せしめてハイブリッド樹脂（１）を得た。ＧＰＣによる分子量測定の結果を表２に示す。
【０１４９】
（ポリエステル樹脂製造例１）
ポリオキシプロピレン（２．２）−２，２−ビス（４−ヒドロキシフェニル）プロパン３．６ｍｏｌ、ポリオキシエチレン（２．２）−２，２−ビス（４−ヒドロキシフェニル）プロパン１．６ｍｏｌ、テレフタル酸１．７ｍｏｌ、無水トリメリット酸１．１ｍｏｌ、フマル酸２．４ｍｏｌ及び酸化ジブチル錫０．１ｇをガラス製４リットルの４つ口フラスコに入れ、温度計，撹拌棒，コンデンサー及び窒素導入管を取りつけマントルヒーター内においた。窒素雰囲気下で、２１５℃で５時間反応させ、ポリエステル樹脂（１）を得た。ＧＰＣによる分子量測定の結果を表２に示す。
【０１５０】
（ビニル系樹脂の製造例１）
トルエン溶媒１０００ｍｌとビニル系共重合体として、スチレン２．４ｍｏｌ、ｎ−ブチルアクリレート０．２６ｍｏｌ、モノブチルマレート０．０９ｍｏｌ、ジ−ｔ−ブチルパーオキサイド０．１１ｍｏｌを、温度計，ステンレス製撹拌棒，流下式コンデンサー及び窒素導入管を装備した３リットルの４つ口フラスコに入れ、マントルヒーター中で、窒素雰囲気にて１２０℃の温度で撹拌しつつトルエンを還流させながら反応させ、ビニル系樹脂（１）を得た。ＧＰＣによる分子量測定の結果を表２に示す。
【０１５１】
【表２】
2004191970.tif 000005
【０１５２】
離型剤製造例
本発明に用いた離型剤を表３に示す。
【０１５３】
（ワックスＡ）
アーゲ法により合成された炭化水素をプレス発汗法で精製して得られたノルマルパラフィンワックス：ワックス（Ａ）（融点：７４．３℃）を使用した。
【０１５４】
（ワックスＢ）
ベンゼン、長鎖アルキルカルボン酸成分、長鎖アルキルアルコール成分、ｐ−トルエンスルホン酸を溶解、撹拌した後、共沸留去する。生成物を炭酸水素ナトリウムで十分洗浄後、乾燥し再結晶後、洗浄、精製して得られたエステルワックス：ワックス（Ｂ）（融点７２．７℃）を使用した。
【０１５５】
（ワックスＣ）
アーゲ法により合成された炭化水素を十分な精製を行わずに得られたノルマルパラフィンワックス：ワックス（Ｃ）（融点：５１．０℃）を使用した。
【０１５６】
（ワックスＤ）
チーグラー触媒により低圧で重合することにより得られるポリエチレンワックス：ワックス（Ｄ）（融点：９５．７℃）を使用した。
【０１５７】
（ワックスＥ）
融点の高いアルコール変性ポリエチレンワックス：ワックス（Ｅ）（融点：１０８．９℃）を使用した。
【０１５８】
【表３】
2004191970.tif 000006
【０１５９】
［実施例１］
ハイブリッド樹脂Ａ                                                １００質量部
フタロシアニン顔料（シアン着色剤）                                    ４質量部
ジ−ｔｅｒｔ−ブチルサリチル酸のアルミニウム錯体（負荷電性制御剤）
３質量部
ワックスＡ                                                            ４質量部
上記化合物をヘンシェルミキサーにより十分予備混合を行ない、二軸押出式混練機により溶融混練し、冷却後ハンマーミルを用いて約１〜２ｍｍ程度に粗粉砕し、次いでエアージェット方式による微粉砕機で微粉砕した。さらに得られた微粉砕物を分級して、重量平均粒径が６．０μｍである負摩擦帯電性の非磁性のシアントナー粒子を得た。
【０１６０】
上記シアントナー粒子１００質量部とチタン化合物含有シリカ粒子１：１．０質量部、疎水性アルミナ微粒子Ａ：０．５質量部をヘンシェルミキサーで混合し、非磁性のシアントナーを得た。得られたシアントナーは、重量平均粒径が６．０μｍ（粒径４．０μｍ以下が２１．５個数％、粒径５．０４μｍ以下が４８．１個数％、粒径８．０μｍ以上が６．３体積％、粒径１０．０８μｍ以上が０．６体積％）であった。
【０１６１】
前述のシアントナーとＭｎ−Ｍｇフェライト粒子にシリコン樹脂をコートして得られたキャリア（キャリア粒径：４５μｍ、樹脂コート量：キャリアコア粒子１００質量部に対して０．６質量部）とをトナー濃度６％で混合して二成分系現像剤を作製し、カラー複写機ＣＬＣ−８００（キヤノン製，単色モードＡ４サイズ２８枚／分）で画像を出力した。その際、カラー複写機の定着ユニットは、オイル塗布機構の無い改造定着機を用い、感光ドラムは、その表層を＃５００の研磨シートで研磨した表面粗さＲｚ＝１．３μｍの感光ドラムを用いた。そして、画像面積比率２５％のオリジナル原稿を用いて高温高湿環境下（３５℃／９０％）にて、また、画像面積比率５％のオリジナル原稿を用いて常温低湿環境下（２３℃／５％）にて、単位面積当たりのトナー載り量は０．６ｍｇ／ｃｍ2に設定し、モノカラーモードで１万枚の耐刷試験を行った。
【０１６２】
その結果、環境に依らず画像濃度推移が安定しており、ライン中抜けの無い高品位な画像を安定して得られ、定着可能な温度範囲も広く良好な結果を得た。
【０１６３】
実施例及び比較例の結果は、表４に示した。
【０１６４】
［実施例２］
チタン化合物含有シリカ粒子２を使用すること以外は、実施例１と同様にして耐刷試験を行った。
【０１６５】
［実施例３］
チタン化合物含有シリカ粒子３を使用すること、疎水性アルミナを使用しないこと以外は、実施例１と同様にして耐刷試験を行った。
【０１６６】
［実施例４］
チタン化合物含有シリカ粒子４を使用すること以外は、実施例１と同様にして耐刷試験を行った。
【０１６７】
［実施例５］
チタン化合物含有シリカ粒子５を使用すること以外は、実施例１と同様にして耐刷試験を行った。
【０１６８】
［実施例６］
トナー製造例におけるエアージェット方式による微粉砕における運転条件を変更したこと、微粉砕物を分級する際の運転条件を変更することにより、トナーの重量平均粒径を４．０μｍとすること以外は、実施例１と同様にして耐刷試験を行った。
【０１６９】
［実施例７］
トナー製造例におけるエアージェット方式による微粉砕における運転条件を変更したこと、微粉砕物を分級する際の運転条件を変更することにより、トナーの重量平均粒径を９．０μｍとすること以外は、実施例１と同様にして耐刷試験を行った。
【０１７０】
［実施例８］
フタロシアニン顔料の替わりにＣ．Ｉ．ピグメントレッド−１５５（マゼンダ着色剤）を６質量部使用すること、チタン化合物含有シリカ粒子６を使用すること以外は、実施例１と同様にして耐刷試験を行った。
【０１７１】
［実施例９］
フタロシアニン顔料の替わりにＣ．Ｉ．ピグメントイエロー−７４（イエロー着色剤）を８質量部使用すること、チタン化合物含有シリカ粒子７を使用すること以外は、実施例１と同様にして耐刷試験を行った。
【０１７２】
［実施例１０］
フタロシアニン顔料の替わりにカーボンブラックを使用すること、チタン化合物含有シリカ粒子８を使用すること以外は、実施例１と同様にして耐刷試験を行った。次に、実施例１及び実施例８〜１０で使用した４色のトナーを用いて、フルカラー画像の出力検討を行なった。混色性に優れ、高精細、高品位な画像を得ることができた。
【０１７３】
［実施例１１］
ハイブリッド樹脂１の替わりにポリエステル樹脂１を使用すること、チタン化合物含有シリカ粒子９を使用すること、疎水性アルミナ微粒子Ａの替わり疎水性酸化チタン微粒子Ａを使用すること以外は、実施例１と同様にして耐刷試験を行った。
【０１７４】
［実施例１２］
ハイブリッド樹脂１の替わりにポリエステル樹脂１を８０質量部、ビニル樹脂１を２０質量部使用すること、チタン化合物含有シリカ粒子１０を使用すること以外は、実施例１と同様にして耐刷試験を行った。
【０１７５】
［実施例１３］
ハイブリッド樹脂１の替わりにビニル樹脂１を使用すること、チタン化合物含有シリカ粒子１１を使用すること以外は、実施例１と同様にして耐刷試験を行った。
【０１７６】
［実施例１４］
ワックスＡの替わりにワックスＢを使用すること、チタン化合物含有シリカ粒子１２を使用すること以外は、実施例１と同様にして耐刷試験を行った。
【０１７７】
［実施例１５］
ワックスＡの替わりにワックスＤを使用すること、チタン化合物含有シリカ粒子１２を使用すること以外は、実施例１と同様にして耐刷試験を行った。
【０１７８】
［比較例１］
チタン化合物含有シリカ粒子１３を使用すること以外は、実施例１と同様にして耐刷試験を行った。
【０１７９】
［比較例２］
チタン化合物含有シリカ粒子１４を使用すること以外は、実施例１と同様にして耐刷試験を行った。
【０１８０】
［比較例３］
チタン化合物含有シリカ粒子１５を使用すること以外は、実施例１と同様にして耐刷試験を行った。
【０１８１】
［比較例４］
チタン化合物含有シリカ粒子１６を使用すること以外は、実施例１と同様にして耐刷試験を行った。
【０１８２】
［比較例５］
チタン化合物含有シリカ粒子１の替わりにシリカ微粒子Ａを０．８質量部、酸化チタン微粒子Ｂを０．２質量部使用すること以外は、実施例１と同様にして耐刷試験を行った。
【０１８３】
［比較例６］
チタン化合物含有シリカ粒子１の替わりにポジシリカ微粒子Ａを使用すること以外は、実施例１と同様にして耐刷試験を行った。
【０１８４】
［比較例７］
ワックスＡの替わりにワックスＥを使用すること以外は、実施例１と同様にして耐刷試験を行った。
【０１８５】
［比較例８］
ワックスＡの替わりにワックスＣを使用すること以外は、実施例１と同様にして耐刷試験を行った。
【０１８６】
【表４】
2004191970.tif 000007